(57)【要約】  本発明は、アスベスト繊維の大気中への飛散を防止しながら、アスベスト被覆層を剥離除去するために有効なアスベスト除去方法およびそれに用いるアスベスト除去用湿潤剤を提供する。アスベスト除去用湿潤剤として、ジェランガムおよび水を含有する組成物、好ましくはジェランガムを水で膨潤させたジェランガム水膨潤液を用いる。当該アスベスト除去用湿潤剤でアスベスト被覆層を深部まで湿潤させた後、アスベスト被覆層を剥離する方法を用いることによって、アスベスト繊維の大気中への飛散を防止しながら、アスベスト被覆層を容易に剥離することができる。【特許請求の範囲】
【請求項１】
ジェランガムおよび水を含有する組成物からなるアスベスト除去用湿潤剤。
【請求項２】
上記組成物がジェランガムの水膨潤液である、請求項１記載のアスベスト除去用湿潤剤。
【請求項３】
上記組成物が、ジェランガムを０.０１〜５重量％の割合で含有する請求項１に記載するアスベスト除去用湿潤剤。
【請求項４】
上記ジェランガムがネイティブ型ジェランガムである、請求項１乃至３のいずれかに記載するアスベスト除去用湿潤剤。
【請求項５】
ジェランガムを水に混合して、ジェランガムの水膨潤液を調製することを特徴とする、請求項１乃至４のいずれかに記載するアスベスト除去用湿潤剤の調製方法。
【請求項６】
請求項１乃至４のいずれかに記載するアスベスト除去用湿潤剤を、アスベスト被覆層に供給し、アスベストを湿潤させた後に剥離する工程を有するアスベスト除去方法。
【請求項７】
上記アスベスト除去用湿潤剤のアスベスト被覆層への供給態様が、吹き付け、注入、または塗布である、請求項６に記載するアスベスト除去方法。
【請求項８】
請求項１乃至４のいずれかに記載するアスベスト除去用湿潤剤を噴霧して、大気中に飛散したアスベストを沈降させる工程を有する、大気中のアスベスト除去方法。
【発明の詳細な説明】
【技術分野】
【０００１】
本発明は、建物などの構造物に付着しているアスベストを剥し取る際に用いるアスベスト処理剤（本発明では、「アスベスト除去用湿潤剤」という）およびその調製方法に関する。また本発明は、かかるアスベスト除去用湿潤剤を用いて、アスベスト被覆層からアスベストを除去する方法に関する。
【背景技術】
【０００２】
アスベストは、耐熱性、難燃性、耐摩耗性、電気絶縁性、耐薬品性などに優れており、しかも安価で加工しやすいことから、建築用の断熱材、耐火性および防音材、並びに鉄骨の耐火被覆材などとして、建築物の天井などに広く用いられてきた。【０００３】
しかしながら、アスベストの粉塵は、呼吸器に取り込まれるとアスベスト肺の原因となる。しかもその微細で繊維状の形状から、細胞に一旦突き刺さると除去が困難で、数十年経て悪性中皮腫や肺ガンなどを引き起こす危険性がある。かかるアスベストの人体に与える悪影響は今や社会的な大問題となっている。【０００４】
そこで、建築物などに吹き付けられたアスベストを除去することが急務となっているが、その除去作業にはアスベスト繊維の大気飛散を伴う。このため、アスベスト繊維の大気飛散を完全に防止することによって、アスベスト吸入による健康被害や周囲環境に及ぼす悪影響を回避した、アスベスト除去方法を開発する必要がある。【０００５】
かかる目的から、従来より、飛散を防止しながらアスベストを除去する方法が種々提案されている。例えばグルコマンナンやコンニャク粉の水溶液をアスベスト被覆層に噴霧して浸潤させた後にゲル化させることによってアスベスト繊維を封入し、剥離時の飛散を防止する方法（例えば、特許文献１および２など参照）；水ガラス、重リン酸塩水溶液、澱粉、アラビアガム、ゼラチン、アルギン酸ソーダ、ポリビニルアルコール、ヒドロキシアルキルセルロース、カゼイン、およびアクリルビニル系エマルジョンなどの水溶性高分子化合物の水溶液または水分散液（粘度１〜５００ポイズ）をアスベスト被覆層に噴霧して浸潤させた後に湿潤状態で剥離して、剥離時の飛散を防止する方法（例えば、特許文献３など参照）；また同様にアスベストを除去する際に用いる溶液として、分子量５００-７００のＣ１２〜Ｃ２０の第二アルコールのアルコキシ化合物、平均分子量１８００-２０００および８-１２重量％のエチレンオキシド含量を有するポリオキシエチレンオキシプロピレンブロック共重合体、平均分子量１５００-３５００および４０-７５重量％のエチレンオキシド含量を有するランダムポリオキシエチレンオキシプロピレングリコールエーテル、および水を含有する組成物を用いる方法（例えば、特許文献４等参照）が提案されている。【０００６】
飛散を防止しながらアスベストを除去するために使用される処理剤として、アスベスト被覆層に噴霧した場合の液だれがなく、しかもアスベスト被覆層への浸透性および湿潤性（乾燥しにくさ）に優れ、当該溶液で湿潤したアスベスト被覆層が安全にしかも簡単に剥離除去できるようなものであることが望ましく、これらの所望の特性をすべて充足したものが待望されている。
【特許文献１】特開平２−５１５９２号公報
【特許文献２】特開平２−２１４５８４号公報
【特許文献３】特開平４−４９３７７号公報
【特許文献４】特開平２−４８５４号公報
【発明の開示】
【発明が解決しようとする課題】
【０００７】
本発明は、かかる事情に鑑みて開発されたもので、アスベストの飛散を防止しながらアスベスト被覆層からアスベストを剥離除去するために有効に用いられる処理剤であるアスベスト除去用湿潤剤、およびその調製方法を提供することを目的とする。【０００８】
また本発明は、アスベストの飛散を防止しながらアスベスト被覆層からアスベストを剥離除去するための方法を提供することを目的とする。
【課題を解決するための手段】
【０００９】
本発明者らは、上記課題を解決すべく鋭意研究を重ねていたところ、ジェランガムを水で膨潤させた液状の組成物（ジェランガム水膨潤液）が、(１)適度な粘度を有しており、アスベスト被覆層に吹き付けても液ダレせず、アスベスト被覆層内部への浸透性に優れていること、(２)アスベスト繊維への湿潤性に優れ、しかも湿潤状態を長時間保つことができることを見出し、さらに、(３)当該液状組成物（ジェランガム水膨潤液）でアスベスト繊維を湿潤させることによって、大気中へのアスベスト繊維の飛散を確実に防止しながら、アスベスト被覆層からアスベストを容易に剥離することができること、その結果、（４）安全にしかも簡単にアスベスト除去作業ができることを見出した。また、ジェランガムは、アスベスト除去作業現場まで、粉末状態で搬送が可能であり、運搬が容易であるという利点もある。【００１０】
本発明はかかる知見に基づいて完成したものであり、下記の実施態様を包含するものである。【００１１】
（Ｉ）アスベスト除去用湿潤剤
(I-１)ジェランガムおよび水を含有する組成物からなるアスベスト除去用湿潤剤。【００１２】
(I-２)上記組成物がジェランガムの水膨潤液である、(I-１)記載のアスベスト除去用湿潤剤。【００１３】
(I-３)上記組成物が、ジェランガムを０.０１〜５重量％の割合で含有する(I-１)に記載するアスベスト除去用湿潤剤。【００１４】
(I-４)上記ジェランガムがネイティブ型ジェランガムである、(I-１)乃至(I-３)のいずれかに記載するアスベスト除去用湿潤剤。【００１５】
（II）アスベスト除去用湿潤剤の調製方法
（II-１）ジェランガムを水に混合してジェランガムの水膨潤液を調製することを特徴とする、(I-１)乃至(I-４)のいずれかに記載するアスベスト除去用湿潤剤の調製方法。【００１６】
（II-２）ジェランガムを、０.０１〜５重量％となる割合で水に混合してジェランガムの水膨潤液を調製することを特徴とする、(II-１)に記載する調製方法。【００１７】
（III）アスベスト除去方法
（III-１）(I-１)乃至(I-４)のいずれかに記載するアスベスト除去用湿潤剤を、アスベスト被覆層に供給し、アスベストを浸潤させた後に剥離する工程を有するアスベスト除去方法。【００１８】
（III-２）上記アスベスト除去用湿潤剤のアスベスト被覆面への供給態様が、吹き付け、注入、または塗布である、(III-１)に記載するアスベスト除去方法。【００１９】
（III-３）(I-１)乃至(I-４)のいずれかに記載するアスベスト除去用湿潤剤を噴霧して、大気中に飛散したアスベストを沈降させる工程を有する、大気中のアスベスト除去方法。
【発明の効果】
【００２０】
本発明のアスベスト除去用湿潤剤は、下記(１)〜(４)の特徴を有している：
(１)適度な粘度を有しており、アスベスト被覆層に吹き付けても液ダレせず、アスベスト被覆層内部への浸透性に優れている、
(２)アスベスト繊維への湿潤性に優れ、しかも湿潤状態を長時間保つことができる、
(３)当該アスベスト除去用湿潤剤をアスベスト繊維に浸潤させると、アスベスト繊維が水で膨潤したジェランガムに包み込まれることによって、アスベストを被覆層から容易に剥離することができる、
(４)しかも、アスベスト繊維が水で膨潤したジェランガムに包み込まれることによって、剥離の際の大気中へのアスベストの飛散を防止することができる。【００２１】
このため、本発明のアスベスト除去用湿潤剤によれば、大気中へのアスベスト飛散を確実に防止しながら、安全に且つ簡単にアスベスト除去作業を行うことができる。
【発明を実施するための最良の形態】
【００２２】
（Ｉ）アスベスト除去用湿潤剤およびその調製方法
本発明のアスベスト除去用湿潤剤（以下、単に「湿潤剤」ともいう）は、例えば天井や壁面などのアスベスト被覆層からアスベストを剥がし取る際に、アスベスト被覆層に湿潤させて用いられる剤である。当該湿潤剤は、アスベスト繊維の大気中への飛散を回避しながら、アスベスト被覆面からアスベストを剥がし取りやすくするために有効に用いることができる。【００２３】
本発明の湿潤剤は、ジェランガムおよび水を含有する液状組成物（ジェランガム水膨潤液）からなることを特徴とする。ここでジェランガムとしては、ネイティブ型ジェランガムまたは脱アシル型ジェランガムのいずれをも使用することができる。好ましくはネイティブ型ジェランガムであるが、必要に応じて脱アシル型ジェランガムを、ネイティブ型ジェランガム１重量部に対し０．０２〜０．２５重量部の割合で、併用することもできる。【００２４】
なお、ネイティブ型ジェランガムは脱アシル型ジェランガムよりも水に膨潤しやすいため、ネイティブ型ジェランガムと脱アシル型ジェランガムとを併用することで、ジェランガムの水への膨潤性を調整することができる。【００２５】
ネイティブ型ジェランガムは、Sphingomonas elodeaが産出する発酵多糖類であり、１−３結合したグルコース、１−４結合したグルクロン酸、１−４結合したグルコース及び１−４結合したラムノースの４糖の繰返しで構成された直鎖状の高分子多糖類であり、当該１−３結合したグルコースにグリセリル基とアセチル基が結合したものである。１構成単位当たりのカルボキシル基およびグリセリル基の残基数はそれぞれ１残基であり、アセチル基の残基数は平均で１／２残基程度である。ネイティブ型ジェランガムは商業的に入手することができ、かかる製品としては、ケルコゲル（商標：ＣＰケルコ社）ＬＴ−１００、ケルコゲル（商標：ＣＰケルコ社）ＨＭ、ケルコゲル（商標:ＣＰケルコ社）ＨＴ、およびゲルアップ（商標：三栄源エフ・エフ・アイ株式会社）ＭＯＴなどを挙げることができる。これらはいずれも三栄源エフ・エフ・アイ株式会社から入手することができる。【００２６】
脱アシル型ジェランガムも、ネイティブ型ジェランガムと同様に、Sphingomonas elodeaが産出する発酵多糖類である。脱アシル型ジェランガムは、１−３結合したグルコース、１−４結合したグルクロン酸、１−４結合したグルコース及び１−４結合したラムノースの４糖の繰返しで構成された直鎖状の高分子多糖類であり、１構成単位当たりカルボキシル基１残基を有するものである。脱アシル型ジェランガムもまた商業的に入手することができ、かかる製品として、ゲルアップ（商標：三栄源エフ・エフ・アイ株式会社）Ｋ−Ｓ、およびケルコゲル（商標：ＣＰケルコ社）などを挙げることができる。これらも三栄源エフ・エフ・アイ株式会社から入手することができる。【００２７】
本発明の湿潤剤中のジェランガムの配合割合としては、総量で、通常０.０１〜５重量％、好ましくは０.０５〜１重量％、より好ましくは０.１〜０.５重量％を挙げることができる。【００２８】
本発明の湿潤剤は、上記ジェランガムの水膨潤液であることを特徴とする。このため、本発明の湿潤剤は、上記ジェランガムを水に添加して、５〜１５分程度撹拌することによって、膨潤させることができる。また水は、水道水、蒸留水、精製水、脱イオン水などを使用することができる。ジェランガムをより効率よく膨潤させるためには、できるだけ塩（例えば、ナトリウム、カルシウム、マグネシウムなど）濃度の低い水であることが好ましい。【００２９】
本発明の湿潤剤は、本発明の効果を妨げないかぎり、他の成分を配合することができる。かかる他の成分としてはイソプロピルアルコール、珪酸塩、および着色剤を挙げることができる。【００３０】
着色剤を用いてアスベスト除去用湿潤剤を着色することにより、アスベスト被覆層に対するアスベスト除去用湿潤剤の浸透状況や湿潤状況を目視で確認することができ、その結果、アスベストの除去作業を安全に行うことが可能になる。【００３１】
（II）アスベスト除去方法
本発明は、アスベスト被覆層からアスベストを除去する方法を提供する。当該方法は、前述する本発明のアスベスト除去用湿潤剤を用いることを特徴とする。【００３２】
具体的には、本発明のアスベスト除去用湿潤剤を対象のアスベスト被覆層に供給し、アスベスト被覆層の深部まで湿潤させた後に、これを剥がし取ることによって実施することができる。【００３３】
ここでアスベスト被覆層へのアスベスト除去用湿潤剤の供給方法は、制限されないが、アスベスト被覆層表面への塗布、吹き付け、注入、および噴霧を挙げることができる。好ましくは吹き付けである。【００３４】
吹き付け条件は、特に制限されないが、吹き付け圧として、通常４〜１５ＭＰａ、好ましくは５〜１０ＭＰａ、より好ましくは７〜１０ＭＰａを用いることができる。【００３５】
なお、アスベスト被覆層表面からのアスベスト繊維の飛散を防止するために、最初４〜６ＭＰａ程度の低圧で吹き付けを行い、表面が湿潤した後は、それよりも高圧（例えば１０〜１５ＭＰａ程度）で吹き付けを行うなど、吹き付け圧を順次調整して行うこともできる。【００３６】
ここでアスベスト被覆層に対するアスベスト除去用湿潤剤の供給量は、アスベスト被覆層の厚さや密度によっても相違するが、具体的には、厚さ３５ｍｍ以下のアスベスト被覆層の場合を例に挙げると、アスベスト除去用湿潤剤の供給量として、１平方メートルあたり、０.５〜３Ｌ、好ましくは１〜２Ｌを挙げることができる。【００３７】
なお、アスベスト被覆層へのアスベスト除去用湿潤剤の供給は、１回に限定されず、アスベスト被覆層の深部にまで湿潤剤が十分浸透するように複数回繰り返し行うこともできる。【００３８】
アスベスト被覆層に、前述するように本発明の湿潤剤を供給（例えば、吹き付け供給、注入供給など）した後、湿潤剤がアスベスト被覆層の内部全体に浸透し湿潤してすべてのアスベスト繊維が本発明の湿潤剤で包み込まれた後に、アスベスト被覆層を剥離する。湿潤剤がアスベスト被覆層の内部全体に浸透するまでに要する時間は、アスベスト被覆層の厚さ、供給する湿潤剤の粘度やその量などによって変動し、特定することはできないが、例えば厚さ３０ｍｍ程度のアスベスト被覆層を例に挙げると、、本発明の湿潤剤を供給した場合、従来のこんにゃく粉を使用した湿潤剤よりも１時間程度早くアスベスト被覆層へ浸透し、本発明の湿潤剤は２時間程度でアスベスト被覆層に浸透する。【００３９】
また、アスベスト被覆層の一部を掻き取って、本発明の湿潤剤の浸透度や湿潤度を評価することによって、除去作業開始の有無を決定することもできる。この場合、着色剤を配合することによって着色された本発明の湿潤剤を用いることにより、アスベスト被覆層への浸透度や湿潤度を容易に評価することが可能になる。【００４０】
アスベスト被覆層の剥離作業は、特に制限されず、例えば金具（ケルンやバールなど）を用いて剥ぎ取る方法、金具に機械的な振動を与えて剥ぎ取る方法、および固体の粒（砂、小石、あるいはドライアイスの粒）を空気圧で吹き付けて、アスベスト被覆層をこわして剥ぎ取る方法を例示することができる。また、本発明の湿潤剤をアスベスト被覆層に吹き付けた状態で所定の時間放置した場合、アスベスト被覆層が、建造物から自重で剥がれ、自然落下する場合もある。【００４１】
この際、アスベスト被覆層から剥離したアスベストはいずれもアスベスト繊維表面が水で膨潤したジェランガムで包み込まれているため、大気中への飛散を防止することができる。また本発明の湿潤剤は、液体成分の蒸発が遅く、かつ水に比して粘度が高いために、剥離作業時に生じるアスベストの微細繊維の大気飛散を効果的に抑制することができる。【００４２】
アスベスト被覆層を剥離した後、構造物表面に残ったアスベスト被覆層の残留物は、再度湿潤剤を吹き付けまたは塗布し、ドライアイス粒の噴霧やワイヤーブラシなどで仕上げの除去を行うことによって完全に除去することができる。なお、ドライアイス粒によるアスベスト残渣の除去作業は、例えばドライアイスブラスト機（ドライアイス高圧噴射装置）を用いて行うことができる。当該機器の原理は、圧縮空気とともにドライアイス粒（ペレット）を、ノズルを通じて噴射して、アスベスト被覆層に残留したアスベスト残渣を除去するというものである。このとき、ドライアイス粒は瞬時に昇華するため、廃材として残ることがない。斯くして剥がれ落ちたアスベストは、フィルター内蔵の集塵機などにより集塵回収される。【００４３】
本発明の湿潤剤を用いてアスベスト被覆層から剥離されたアスベストは、剥離当初は水で膨潤したジェランガムで包み込まれているが、経時的に離水を生じ、結果として容積が低減する。すなわち、本発明の湿潤剤によれば、剥離されたアスベストが自然に離水して減容化できるため、廃棄処理の効率化を図ることが可能となる。なお、剥離されたアスベストは、必要に応じて、加圧による減容処理を行ってもよい。【００４４】
斯くしてアスベスト被覆層から剥離されたアスベストは、さらに焼成または溶融処理に供してもよい。【００４５】
以上のことから、本発明においてアスベスト被覆層からアスベストを除去する方法は、下記の(１)および(２)の工程、または下記の(１)〜(３)の工程を備えることができる。
(１)アスベスト被覆層に、本発明のアスベスト除去用湿潤剤を供給し、湿潤させる工程、
(２)アスベスト除去用湿潤剤で湿潤したアスベスト被覆層を剥離する工程、
(３)必要に応じて、構造物表面（剥離表面）に残ったアスベスト残渣を除去する工程。【００４６】
なお、以上のアスベスト除去作業は、大気中または周囲環境へのアスベスト繊維の飛散を防止するために、隔離空間で行うことが好ましい。【００４７】
また、上記の除去作業などにおいて、大気中に飛散したアスベストは、本発明のアスベスト除去用湿潤剤を空中噴霧することにより除去することができる。このとき、空中噴霧されたアスベスト除去用湿潤剤は、大気中でアスベストを捕捉し、これに包み込んで自重により地面に沈降させることによって、大気中に飛散したアスベストを簡便にかつ効率よく除去することができる。
【実施例】
【００４８】
以下、実験例および実施例を挙げて、本発明を更に詳細に説明する。但し、本発明は、これらの実験例などに限定されるものではない。なお、文中、特に言及しない限り、「％」は「重量％」を意味する。【００４９】
実験例１
（１）アスベスト除去用湿潤剤の調製
(実施例１)  ネイティブ型ジェランガム水膨潤液
室温（２５℃）の水道水１９９.４Ｌを攪拌機（商品名「マキタ攪拌機UT１３０５」、マキタ(株)製）で攪拌しながら、６００ｇのネイティブ型ジェランガム（商品名「ケルコゲルＨＴ」、ＣＰケルコ社製）を少量ずつ添加し、添加後室温で５分間攪拌して膨潤させて、０.３％のジェランガム水膨潤液を調製した。【００５０】
(実施例２)  ネイティブ型ジェランガムおよび脱アシル型ジェランガム水膨潤液
室温の水道水１９９.４Ｌを攪拌機（商品名「マキタ攪拌機UT１３０５」、マキタ(株)製）で攪拌しながら、５４０ｇのネイティブ型ジェランガム（商品名「ケルコゲルＨＴ」、ＣＰケルコ社製）および６０ｇの脱アシル型ジェランガム（商品名「ケルコゲル」、ＣＰケルコ社製）を少量ずつ添加し、添加後室温で５分間攪拌して膨潤させて、０.３％のジェランガム水膨潤液を調製した。【００５１】
(比較例１)こんにゃく粉の水溶液
４０℃の水道水１９.４Ｌを攪拌機で攪拌しながら、６００ｇのこんにゃく粉（群馬県産こんにゃく粉：(株)タムラ靖一商店）を少量ずつ添加し、８０℃にて３分攪拌して３％のこんにゃく粉水溶液を調製した。この水溶液２０Ｌを、室温の水道水１８０Ｌに攪拌機で攪拌しながら添加し、室温にて３分間攪拌して、０.３％のこんにゃく粉の水溶液を調製した。【００５２】
（比較例２）イソプロパノール水溶液
室温（２５℃）の水道水１６０Ｌを攪拌しながら、イソプロパノール４０Ｌを添加し、室温にて３分間攪拌して、２０％のイソプロパノール水溶液を調製した。【００５３】
（比較例３）珪酸塩系湿潤剤
室温（２５℃）の水道水１６０Ｌを攪拌機で攪拌しながら、市販の珪酸塩系湿潤剤（商品名「ニューダイロック」、ダイソーケミカル(株)製）４０Ｌを添加し、室温にて３分間攪拌して、２０％の珪酸塩系湿潤剤の水溶液を調製した。【００５４】
（比較例４）水道水
アスベスト除去用湿潤剤として水道水を用いた。【００５５】
（２）アスベスト除去用湿潤剤の評価
天井面に吹き付けたアスベスト被覆層（厚さ２０ｍｍ）に、上記で調製したアスベスト除去用湿潤剤（実施例１および２、比較例１〜４）を、噴霧機（商品名「ウルトラマックスII」、グラコ社製）（吹付け圧８.０ＭＰａ）を用いて、アスベスト被覆層の面積１ｍ２につき液量２リットルの割合で吹き付け、その時の(a)液垂れの有無、(b)アスベストの浸透性、(c)アスベストの湿潤性（乾燥しにくさ）、および(d)減容効果を、下記および表１の基準に従って評価した。【００５６】
(a)吹き付け直後の液垂れの有無
各アスベスト除去用湿潤剤を天井面のアスベスト被覆層に吹き付け（２Ｌ／１ｍ２）、吹き付け直後の液垂れの有無を目視にて評価した。【００５７】
(b)アスベスト被覆層への浸透性
アスベスト除去用湿潤剤をアスベスト被覆層に吹き付けて（２Ｌ／１ｍ２）、６時間放置した後に、スクレーパーを用いて、アスベストを剥離して、目視および剥離作業性からアスベスト被覆層内部への浸透性を評価した。【００５８】
(c)アスベストへの湿潤持続性（乾燥しにくさ）
アスベスト除去用湿潤剤をアスベスト被覆層に吹き付けて（２Ｌ／１ｍ２）、１０時間放置した後に、アスベスト被覆層の表面の乾燥程度から、アスベスト除去湿潤剤の湿潤持続性（乾燥しにくさ）を評価した。【００５９】
(d)剥離作業性
アスベスト除去用湿潤剤をアスベスト被覆層に吹き付けて（２Ｌ／１ｍ２）、１０時間放置した後に、ジェランガム水膨潤液で浸潤したアスベストを、スクレーパーを用いて剥離した。剥離時のスクレーパーの滑り具合、つまりアスベストの剥離のし易さ、及びその剥離し残りの有無から剥離作業性を評価した。【００６０】
(e)減容効果
(d)において剥離した、ジェランガム水膨潤液で浸潤したアスベストを２４時間静置した。静置することによって上記アスベストから離水した離水量から、減容効果を評価した。なお、減容によってその後のアスベストの廃棄作業の効率性が高まる。このため、ここで評価する減容効果は、廃棄作用の効率性を反映する。【００６１】
【表１】
2008047924.tif 000002
【００６２】
【表２】
2008047924.tif 000003
【００６３】
表２の結果からわかるように、本発明のアスベスト除去用湿潤剤（実施例１、２）は、比較例１〜４のいずれの湿潤剤よりもアスベスト被覆層に浸透しやすく、しかも液だれしにくかった。また本発明のアスベスト除去用湿潤剤（実施例１、２）は、比較例１〜４の湿潤剤よりも湿潤持続性に優れ、乾燥しにくいため、剥離作業時の飛散リスクを低減することができる。比較例の湿潤剤の中でも、特に、イソプロパノールや水道水（比較例２および４）は、すぐに乾燥してしまうため、剥離作業時中または剥離後の飛散リスクが大きいという問題がある。【００６４】
また、本発明のアスベスト除去用湿潤剤（実施例１、２）で処理したアスベストは、剥離後、静置していると経時的に離水し、重量および容積が低減するため（減容化）、その後の廃棄処理を効率的に行うことができる。一方、比較例１を使用した場合は、上記のような離水は生じず減容効果はなかった。
【国際調査報告】
2008047924.tif 000004
2008047924.tif 000005